爪表面に塗布された塗膜が、静電容量方式のタッチパネルが動作する程度の導電性を爪先に付与可能となる量の導電性材料を有することを特徴とするマニキュア液。本発明は上記問題点に鑑みてなされたものであり、爪に塗布することで、静電容量方式のタッチパネルを爪先で操作することが可能なマニキュア液を提供することを主目的とする。本発明は、爪表面に塗布された塗膜が、静電容量方式のタッチパネルが動作する程度の導電性を爪先に付与可能となる量の導電性材料を有することを特徴とするマニキュア液を提供する。本発明によれば、マニキュア液が導電性材料を有することにより、上記マニキュア液を塗布した爪が静電容量方式のタッチパネルに接近、もしくは接触すると、指が接近、もしくは接触した時と同様に、静電容量方式のタッチパネルと上記マニキュア液を塗布した爪との間で静電容量が増加する。つまり、上記静電容量方式のタッチパネルおいて、上記マニキュア液を塗布した爪先が接近、もしくは接触した領域に対応する電極の静電容量が変化する。その静電容量の変化によって上記静電容量方式のタッチパネルは、爪先が接近、もしくは接触した領域を認識することができ、指が接近、もしくは接触した時と同様の動作をすることが可能となる。また、従来、小型化された静電容量方式のタッチパネルでは、入力ボタン等も小さくなるため、指での操作が困難であり、スタイラスペン等の専用のペンを用いることが求められる。しかし、本発明のマニキュア液を爪に塗布することで、爪先での操作が可能となるため、小型化された静電容量方式のタッチパネルの入力ボタンを誤操作なくタッチでき、その結果、容易かつ正確な入力操作が可能となる。本発明においては、爪に塗布することで静電容量方式のタッチパネルを爪先で操作することが可能となるマニキュア液を提供することができる。I.マニキュア液本発明のマニキュア液について説明する。本発明のマニキュア液は、爪表面に塗布された塗膜が、静電容量方式のタッチパネルが動作する程度の導電性を爪先に付与可能となる量の導電性材料を有することを特徴とする。なお、本発明におけるマニキュア液とは、爪に塗布する前の液状のものを指し、また、マニキュアとは、マニキュア液を爪に塗布してなる塗膜を指す。一般的なマニキュア液は、爪に塗布して乾かし、爪の表面を保護することで爪割れ等を防止する機能を有するものである。また、上述した保護機能の他に、鮮やかな色調やデザインを描くことで爪表面に美粧的効果を持たせる機能を有するものである。以下、図を参照しながら説明する。図7は、本発明のマニキュア液を説明する概略断面図である。図7に示すように、本発明で称するマニキュア液を塗布してなるマニキュア10は、ベースコート用マニキュア液を塗布してなるベースコート11、ネイルカラー用マニキュア液を塗布してなるネイルカラー12、トップコート用マニキュア液を塗布してなるトップコート13を包含するものである。ベースコート用マニキュア液とは、爪の健康を維持する目的として用いられるものであり、ネイルカラーの下地として用いる場合が多い。そのため、上記ベースコートの表面にネイルカラー用マニキュア液を塗布した際に、ネイルカラー用マニキュア液が有する色調に影響を与えないような無色または淡色のものが一般的である。また、ネイルカラー用マニキュア液とは、一般的に、装飾を目的として用いられるものであるため、比較的有色のものが多く、色調も様々である。また、ネイルカラー用マニキュア液以外にも、ネイルポリッシュ用マニキュア液、ネイルエナメル用マニキュア液、ネイルラッカー用マニキュア液等と呼ばれることがある。さらに、トップコート用マニキュア液とは、保護膜としての機能を有するものであり、ネイルカラーの上に塗布して用いられることが多い。そのため、ネイルカラー用マニキュア液を塗布した上から上記トップコート用マニキュア液を塗布する際に、ネイルカラー用マニキュア液が有する色調に影響を与えない無色または淡色のものが一般的である。ところで、従来、爪の装飾に伴って爪を伸ばした際に、静電容量方式のタッチパネルに指を接近、もしくは接触させることが困難であり、かつ上記静電容量方式のタッチパネルを爪先で操作することが困難であるといった問題があった。本発明によれば、マニキュア液が導電性材料を有することにより、上記マニキュア液を塗布した爪が上記静電容量方式のタッチパネルに接近、もしくは接触すると、指が接近、もしくは接触した時と同様に、静電容量方式のタッチパネルと上記マニキュア液を塗布した爪との間で静電容量が増加する。つまり、上記静電容量方式のタッチパネルおいて、上記マニキュア液を塗布した爪先が接近、もしくは接触した領域に対応する透明電極または透明導電膜表面の容量が変化し、その容量の変化によって爪が接近、もしくは接触した領域を認識することができる。このように、本発明のマニキュア液を爪に塗布することで、指が接近、もしくは接触した時と同様に、上記静電容量方式のタッチパネルを爪先で操作することが可能となる。また、従来、小型化された静電容量方式のタッチパネルでは、入力ボタン等も小さいため、指での操作が困難であり、スタイラスペン等の専用のペンを用いることが求められる。しかし、本発明のマニキュア液を爪に塗布することで、爪先での操作が可能となるため、小型化された静電容量方式のタッチパネルの入力ボタンを誤操作なくタッチでき、その結果、容易かつ正確な入力操作が可能となる。以下、本発明のマニキュア液の構成成分について説明する。本発明のマニキュア液は、静電容量方式のタッチパネルが動作する程度の導電性材料を有するものであれば特に限定されるものではない。一般的なマニキュア液の構成成分としては、例えば、着色成分、皮膜形成成分、樹脂成分、油脂成分、可塑剤、溶剤等が挙げられ、これらの構成成分として導電性材料を含有させてマニキュア液に導電性を付与してもよいし、あるいは導電性付与のためのみの添加剤として導電性材料をマニキュア液に含有させてマニキュア液に導電性を付与してもよい。以下、本発明に用いられる導電性材料およびマニキュア液の構成成分について説明する。A.導電性材料本発明における導電性材料としては、マニキュア液に含有させることで、上記マニキュア液を塗布した爪先で静電容量方式のタッチパネルが操作できるものであれば特に限定されるものではない。本発明における導電性材料は、マニキュア液の構成成分である着色成分、皮膜形成成分、樹脂成分、油脂成分、可塑剤、溶剤、またはその他の添加剤として導電性材料が含有されていてもよく、あるいは導電性付与のためのみの添加剤として導電性材料がマニキュア液に含有されていてもよい。本発明においては、マニキュア液に導電性付与のためのみの添加剤として導電性材料が含有されていることが好ましい。本発明において、静電容量方式のタッチパネルを操作することができる程度の導電性とは、静電容量方式のタッチパネルの種類や大きさ等によって異なるものであるが、例えば、人の指表面と同等の抵抗値を有していれば特に限定されない。本発明のマニキュア液を爪表面に塗布した際のマニキュアの抵抗値としては、例えば、2.10×102Ω以下であることが好ましい。なお、上記抵抗値は、4端子測定方式LCRメータロレスタGPMCP-T610型株式会社三菱化学アナリテックを用いて測定した値である。このような導電性材料の形態としては、マニキュア液に添加することによって所望の導電性を付与することができれば特に限定されるものではなく、例えば、粉末状、液状、ジェル状、繊維状等の形態の導電性材料が挙げられる。具体的な導電性材料としては、例えば、導電性顔料、導電性染料が挙げられる。また、粉末状の導電性材料としては、スズ系酸化物、スズ-アンチモン系酸化物、酸化チタン/スズ-アンチモン系酸化物、インジウム-スズ系酸化物等が挙げられる。また、Al、Ag、Au、Cu、Fe、Mn、Mo、Ni、Pd、Pt、Sn、W、亜鉛等の金属を用いることも可能である。上記金属粉末をマニキュア液に用いた場合には、マニキュア液に導電性を付与するとともに、マニキュア液を着色し、ラメを加えたような光沢感を与えることができる。液状の導電性材料としては、例えば、スズ-アンチモン系酸化物塗料/分散液、インジウム-スズ系酸化物塗料/分散液等が挙げられる。ジェル状の導電性材料としては、例えば、ポリアセチレン、p-フェニレンビニレン、ポリピロール、ポリチオフェン、ポリアニリン、PVC系ポリマーとブタジエンBD-アクリロニトリルAN系コポリマー混合物、グラフトコポリマー、BD-AN-塩化ビニルターポリマー、PVC-ポリウレタングラフトコポリマー、スチレン-ジエン-ピロール系タポリマー等の導電性ポリマー、ポリアセチレン誘導体、ポリピロール誘導体、ポリチオフェン誘導体、ポリアニリン誘導体等が挙げられる。繊維状の導電性材料としては、例えば、ポリアミド系熱可塑性重合体からなる導電ポリマー層と繊維形成性熱可塑性重合体からなる保護ポリマーとを有する白色系導電繊維を挙げることができる。上述した他にも、コロイドや微細粒子等の形態の導電性材料を用いることも可能である。また、上述したように、材料自体が導電性を有している導電性材料の他にも、非導電性材料に導電性付与物質を添加してなる導電性材料等が挙げられる。非導電性材料としては、例えば、ポリオレフィン、ポリアミド、ポリイミド、フェノール樹脂、エポキシ樹脂、ポリウレタン等の一般的なポリマーが挙げられる。導電性付与体としては、Al、Ag、Au、Cu、Fe、Mn、Mo、Ni、Pd、Pt、Sn、W、亜鉛等の金属粉末や、ZnO、SnO2等の金属酸化物、ステンレス等の金属繊維またはウェイスカー等の金属分散系が挙げられる。また、アセチレンブラック、オイルファーネスブラック、サーマルブラック等のカーボンブラックや、PAN系、ピッチ系等の炭素の炭素繊維や、天然物、人工物等の黒鉛系分散剤等が挙げられる。さらに、ガラスビーズや合成繊維等が挙げられる。このように、本発明に用いられる導電性材料としては、上記マニキュア液に所望の導電性を付与することができるものであれば特に限定されるものではなく、例えば、本発明のマニキュア液を構成する皮膜形成成分として用いることができる導電性材料であってもよい。また、上記導電性材料としては、導電性を有する金属粉末、顔料、染料、高分子材料を適宜選択し、必要に応じて複数を組み合わせて用いることもできる。上記導電性材料が有する色調としては、本発明のマニキュア液の色調やその用途等によって適宜選択されるものであり、特に限定されない。導電性材料の色調としては、例えば、透明、白色等の淡色、黄色、茶色、青色等が挙げられる。本発明においては、ベースコート用マニキュア液やトップコート用マニキュア液に用いられる場合には、透明や白色等の淡色を呈する導電性材料であることが好ましく、ネイルカラー用マニキュア液に用いる場合には、そのネイルカラー用マニキュア液が有する色調に影響を与えないような導電性材料であることが好ましい。上記導電性材料の添加量としては、上記マニキュア液に所望の導電性を付与することができる程度であれば特に限定されるものではないが、添加量が少なすぎると上記マニキュア液を塗布した爪でタッチパネルを操作することが困難となる場合があり、また、金属粉末等の有色の導電性材料の添加量が多すぎると、マニキュアとしての見栄えが悪くなり、装飾機能が低下する場合がある。B.マニキュア液の構成成分本発明のマニキュア液としては、導電性材料を用いることで所望の導電性を示すマニキュア液とすることができれば特に限定されるものではない。本発明のマニキュア液を構成する成分としては、例えば、着色成分、皮膜形成成分、樹脂成分、油脂成分、可塑剤、溶剤、等が挙げられる。これらの成分は、ネイルカラー用マニキュア液、ベースコート用マニキュア液、トップコート用マニキュア液等のマニキュア液の種類や目的に応じて適宜調整されるものである。以下、マニキュア液の構成成分について、ネイルカラー用マニキュア液とベースコート用マニキュア液およびトップコート用マニキュア液等のコート剤との場合に分けて説明する。1.ネイルカラー用マニキュア液の構成成分本発明のネイルカラー用マニキュア液の構成成分は、色調や光沢等に応じて適宜調整されるものであるが、一般的なネイルカラー用マニキュア液は、着色成分、皮膜形成成分、樹脂成分、油脂成分、可塑剤を溶剤に混合して溶解させたものである。以下、着色成分、皮膜形成成分、樹脂成分、油脂成分、可塑剤、溶剤についてそれぞれ説明する。1着色成分本来ネイルカラー用マニキュア液は、爪に装飾を施す目的を有するものであり、赤、青、緑、黄等の色調や、白、黒の明度、分光色、干渉色の飾色等、様々な色調のネイルカラー用マニキュア液が販売されている。本発明においても、上記ネイルカラー用マニキュア液の構成成分として着色成分を用いることで、様々な色調の導電性を有する本発明のネイルカラーを製造することが可能である。上記着色成分としては、本発明のネイルカラー用マニキュア液を所望の色調にすることができるものであれば特に限定されるものではない。例えば、無機顔料、有機顔料、有機染料、金属箔、プラスチック箔、魚鱗、マイカ類粉、蛍光色素等が挙げられる。なお、本発明においては、上述した成分を1種で用いてもよいし、または複数種を混合して用いてもよい。本発明のネイルカラー用マニキュア液における上記着色成分の含有量としては特に限定されるものではなく、着色成分の種類や目的の色調等によって適宜調整されるものである。なお、上記着色成分は、本発明のマニキュア液において必須の構成成分ではない。2皮膜形成成分本発明のネイルカラー用マニキュア液を構成する皮膜形成成分としては、一般的にニトロセルロースが用いられる。ニトロセルロースは、強度が高く、速乾性に優れているからである。また、上記ニトロセルロース以外には、アセチルセルロース、セルロースアセテートブチレート等を用いることができる。3樹脂成分上記皮膜形成成分の物性に柔軟性、密着性、光沢性等の特性を付与するために、上述した材料の他に樹脂成分を添加してもよい。このような樹脂成分としては、例えば、アルキッド樹脂、アクリル樹脂、メタクリル樹脂、メラミン樹脂、ポリエステル樹脂、ビニール樹脂、スチレン樹脂、マレイン酸樹脂、またはその変性樹脂、それらのコポリマー等が挙げられる。また、天然樹脂としては、ダンマー、セラック、チクロ等が挙げられる。4油脂成分上記皮膜形成成分の物性に除去性、修復性等の特性を付与し、また構成成分の相溶性を付与するために、上述した材料の他に油脂成分を添加してもよい。このような油脂成分としては、例えば、パラフィン、ワックス、脂肪酸またはそのグリセライド、高級脂肪族アルコール、カルバナロウ、ミツロウ、シリコーンワックス等が挙げられる。上記油脂成分の配合により、溶媒による皮膚や爪の過度の脱脂を予防できるという効果が得られる。5可塑剤上記皮膜形成成分の物性に柔軟性を付与し、皮膜のひび割れ、剥離を防ぐために、上述した材料の他に可塑剤を添加してもよい。このような可塑剤としては、例えば、ジブチルフタレート、ジオクチルフタレート、アジピン酸ジイソオクチル、クエン酸アセチルトリブチル、セバシン酸ジベンジル、トリアセチン乳酸ジセチルDCM等が挙げられる。なお、上記皮膜形成成分であるニトロセルロースに対しては、1、7、7-トリメチルビシクロ[2.2.1]ヘプタン-2-オンカンファーが特有の可塑剤として用いられる。6溶剤上記ネイルカラー用マニキュア液の構成成分である溶剤は、上記ネイルカラー用マニキュア液の構成成分である上述した材料を均一に溶解させるためのものである。また、上記溶剤としては、各材料の均等溶解性の他に、塗膜の乾燥速度、展延性、平滑仕上がり、使用感、匂い等について検討し、適宜調整されるものである。このような溶剤としては、例えば、酢酸エチル、ギ酸メチル、炭酸ジメチル、エチルエーテル、アセトン、メチルエチルケトン、エチルアルコール、イソペンタン、シクロペンタン、石油エーテル等の沸点が100°C以下の低沸点溶剤、酢酸ブチル、酢酸イソブチル、メチルエチルケトンル、セロソルブ、セロソルブアセテート、シクロヘキサノン、フルフラール、ブチルアルコール、アミルアルコール、トルエン、ソルベントナフサ等の沸点が100°C~150°Cの範囲内の中沸点溶剤、ジアセトンアルコール、ペンジルアルコール、カルビトール、乳酸ブチル、安息香酸エチル、デカリン、高溶解ナフサ、パイン油、テレピン油等の沸点が150°C~180°Cの範囲内の高沸点溶剤が挙げられる。7その他の添加剤本発明のネイルカラー用マニキュア液の構成成分としては、上述した着色成分、皮膜形成成分、樹脂成分、油脂成分、可塑剤、溶剤以外にも、その他の添加剤として粉末剤、糊剤、界面活性剤、安定剤、酸アルカリ剤、隠蔽剤、光沢剤、香料の一種また二種以上が挙げられ、用途や目的に応じて適宜選択される。2.ベースコート用マニキュア液およびトップコート用マニキュア液の構成成分本発明のベースコート用マニキュア液およびトップコート用マニキュア液の構成成分は、密着性や光沢等に応じて適宜調整されるものであり、上記ネイルカラー用マニキュア液と同様とすることができるため、ここでの説明は省略する。但し、ベースコート用マニキュア液とトップコート用マニキュア液の場合は、その目的に合致させるために構成成分の配合組成は若干異なる。以下、ベースコート用マニキュア液とトップコート用マニキュア液とに分けて説明する。1ベースコート用マニキュア液一般的なベースコート用マニキュア液は、爪の健康を維持し、爪割れを防止すること等を目的として用いられるものであり、爪に直接塗布して用いる。また、ベースコート用マニキュア液を塗布した上からネイルカラー用マニキュア液を塗布する場合が多々ある。そのため、爪およびネイルカラー用マニキュア液との密着性が高いものが好ましい。本発明のベースコート用マニキュア液は、例えば、マニキュア液の構成成分である皮膜形成成分として硝化度が12のニトロセルロースを用いることが好ましい。また、樹脂成分の配合量をネイルカラー用マニキュア液等に比べてやや増やし、中沸点溶剤の配合量を増加させることが好ましい。塗膜の密着性を向上させることができるからである。2トップコート用マニキュア液一般的なトップコート用マニキュア液は、ネイルカラー用マニキュア液等の装飾を施した爪表面に傷等が付かないよう保護することを目的として用いられるものであり、ネイルカラー用マニキュア液等の上から塗布して用いる。そのため、トップコート用マニキュア液を塗布することにより、塗面を堅くできるものが好ましい。本発明のトップコート用マニキュア液は、例えば、マニキュア液の構成成分である皮膜形成成分として硝化度11のニトロセルロースを用いることが好ましい。塗面を堅くすることができるからである。II.マニキュア液の塗布方法本発明のマニキュア液の塗布方法について説明する。本発明のマニキュア液は、静電容量方式のタッチパネルの表面を、上記マニキュア液を塗布した爪先が接触した際に、爪表面に塗布された上記マニキュア液を介して、上記静電容量方式のタッチパネルにおける接触位置と人体とを接続し、上記静電容量方式のタッチパネルを動作させる効果を有するものである。上記効果を得るためには、まず本発明のマニキュア液と人体とが接触するように上記マニキュア液を塗布することが必要であり、さらに上記静電容量方式のタッチパネルの表面に爪先が接触したときの爪先の接触面にマニキュア液を塗布することが必要である。なお、この際、上記静電容量方式のタッチパネルに接近または接触する爪先部分に塗布されたマニキュア液と、人体に接触するように塗布されたマニキュア液とが、それぞれ導通している必要がある。そのため、上記マニキュア液を、上記爪先部分から上記マニキュア液と人体とが接触する部分にかけて、一続きに塗布することが必要である。以下、本発明のマニキュア液を人体と接触するように塗布する方法と、上記マニキュア液を静電容量方式のタッチパネルと接触する爪先部分に塗布する方法とに分けて詳しく説明する。A.人体と接触させて塗布する方法本発明のマニキュア液を人体と接触させて塗布する方法について、図を参照しながら説明する。図8aは、本発明のマニキュア液を爪表面に塗布した指を示す概略図である。図8bは、図8aのA-A線断面図であり、図8cは図8aのB-B線断面図である。図8aに示すように、本発明のマニキュア液を塗布してなるマニキュア以下、単にマニキュアと称して説明する場合がある。10は、爪7の表面に塗布するものであり、また上記マニキュア液が塗布された爪先で静電容量方式のタッチパネルを操作することができるという効果を奏するものである。このような効果を得るためには、上記マニキュア液を爪表面に塗布する際に、上記マニキュアと爪以外の人体の一部が接触している必要がある。静電容量方式のタッチパネルの表面に、本発明のマニキュア液が塗布された爪先が接近、もしくは接触した際、上記静電容量方式のタッチパネルと人体とが上記マニキュアを介して接続された状態となり、電流が流れることで上記静電容量方式のタッチパネルが動作するからである。本発明において、上記マニキュアと人体とが接触しているとは、上記マニキュア液を爪の表面に塗布した際に、上記マニキュアが爪の周囲の皮膚に少なくとも一か所が触れていることを指す。例えば、図8a、bの点線で囲った領域に示すように、指100における甘皮8と上記マニキュア10とが接触するように塗布されている状態である。なお、甘皮とは、爪半月を保護するための皮膚であり、また上記爪半月とは、爪の生え際にあって、爪を作り出す部分である。また、図8bに示すように、爪7の裏面であって、爪7と皮膚との境目にある爪裏の皮膚9Bに、上記マニキュア10が接触して塗布されていてもよく、あるいは、図8cに示すように、爪7の長さ方向に平行し、爪7と皮膚との境目にある爪際の皮膚9Sに、上記マニキュア10が接触して塗布されていてもよい。また、本発明のマニキュア液であるベースコート用マニキュア液、ネイルカラー用マニキュア液およびトップコート用マニキュア液の全てを爪に塗布する場合の塗布方法としては、少なくとも人体と静電容量方式のタッチパネルとが本発明のマニキュアによって接続されていれば特に限定されるものではない。図7は、爪7表面に導電性を有するベースコート用マニキュア液、ネイルカラー用マニキュア液、トップコート用マニキュア液が塗布された指を示す概略断面図である。図7に示すように、ベースコート用マニキュア液が塗布されてなるベースコート以下、単にベースコートと称して説明する場合がある。11、ネイルカラー用マニキュア液が塗布されてなるネイルカラー以下、単にネイルカラーと称して説明する場合がある。12およびトップコート用マニキュア液が塗布されてなるトップコート以下、単にトップコートと称して説明する場合がある。13が全て人体と接触して塗布されていてもよいし、また、図示はしないが、ベースコート、ネイルカラーおよびトップコートのうちの1種もしくは2種が人体と接触するように塗布されていてもよい。本発明においては、中でも、本発明のマニキュアを人体と確実に接触させるという観点から、爪表面に塗布した本発明のマニキュアが全て人体と接触していることが好ましい。このように、本発明のマニキュア液を人体と接触させて塗布する際、上記マニキュアと人体、すなわち甘皮や爪際の皮膚等とが接触する面積としては、静電容量方式のタッチパネルと爪に塗布された上記マニキュアとが接触することで、上記静電容量方式のタッチパネルと人体とが接続され、上記静電容量方式のタッチパネルを操作できれば特に限定されるものではないが、例えば、上記マニキュアと人体とが、30mm2程度の接触面積を有していることが好ましい。上記マニキュアと人体との接触面積が上述した大きさであることにより、上記マニキュアが静電容量方式のタッチパネルに接近、もしくは接触した際に、上記マニキュアを介して人体と静電容量方式のタッチパネルとが接続された状態となり、十分な反応がみられるからである。なお、ここでの接触面積とは、甘皮や爪際の皮膚等とマニキュアとが接触している全面積を指す。B.静電容量方式のタッチパネルと接触する爪先に塗布する方法本発明のマニキュア液を、爪表面において、静電容量方式のタッチパネルと接触する部分に塗布する方法について、図を参照しながら説明する。図9は、本発明のマニキュア液を爪に塗布した指を示す概略断面図である。本発明のマニキュア10は導電性を有するため、上記マニキュア液を塗布した爪7で静電容量方式のタッチパネルに接近、もしくは接触した場合でも、上記静電容量方式のタッチパネルを操作することができるという効果を奏するものである。このような効果を得るためには、上述したように、本発明のマニキュアが人体と接触して塗布されている必要があるが、これと同時に、静電容量方式のタッチパネルと接近、もしくは接触する爪先にも、本発明のマニキュア液が塗布されている必要がある。爪先が静電容量方式のタッチパネルに接近、もしくは接触したときに、本発明のマニキュアを介して上記静電容量方式のタッチパネルと人体とが接続された状態となり、電流が流れることで上記静電容量方式のタッチパネルが動作するからである。本発明において、静電容量方式のタッチパネルと接触する爪先に、本発明のマニキュア液を塗布するとは、例えば、図9aに示すように、本発明のマニキュア10が爪7の先端部分まで塗布されていてもよいし、あるいは図9bに示すように、爪7の先端から裏面にかけて塗布されていてもよい。本発明においては、爪先端から裏面にかけて上記マニキュア液を塗布することが好ましい。本発明のマニキュア液が塗布された爪先が静電容量方式のタッチパネルに接近、もしくは接触した時、上記マニキュア液が塗布された爪先と上記静電容量方式のタッチパネルの表面との間に容量が発生し、その容量の変化によって接触位置が検知されるのだが、この時に発生する容量は、接触面積に比例する。そのため、上記静電容量方式のタッチパネルに接触する爪先端領域において、より広い領域に上記マニキュア液が塗布されていることが好ましいからである。また、爪先の裏面にまでマニキュア液を塗布する行為は元々行われており、塗布したマニキュアを剥がれにくくする効果を有する。ここでの裏面とは、図9bに示すように、裏面における爪先端領域のみであってもよいし、図示はしないが、裏面全体であってもよい。なお、図9において説明していない符号については、図8と同様とすることができるので省略する。図10は、本発明のマニキュア液を爪に塗布した指を示す概略断面図である。図10に示すように、本発明のマニキュア液を塗布してなるマニキュア10は、ベースコート11、ネイルカラー12およびトップコート13を包含するものである。本発明のベースコート用マニキュア液、ネイルカラー用マニキュア液およびトップコート用マニキュア液を爪に塗布する場合には、それら全てのマニキュア液が静電容量方式のタッチパネルと接触する爪先端領域まで塗布されていてもよいし、あるいは少なくとも1種類のみが静電容量方式のタッチパネルと接触する爪先端領域まで塗布されていればよい。例えば、図10aに示すように、ベースコート11およびネイルカラー12は爪7の先端を覆っておらず、トップコート13のみ爪7の先端まで覆っていてもよい。また、図10bに示すように、ネイルカラー12およびトップコート13は爪7の先端を覆っておらず、ベースコート11のみ爪7の先端まで覆っていてもよい。さらに、図10cに示すように、ベースコート11およびトップコート13は爪7の先端を覆っておらず、ネイルカラー12のみ爪7の先端まで覆っていてもよい。なお、図10cでは、ネイルカラー12が爪7の一部のみを覆っているが、図10cに示すベースコート11、ネイルカラー12およびトップコート13は、どれも導電性を有する本発明のマニキュア10である。したがって、図10cのように、ネイルカラー12が爪7の一部のみを覆っていても、ネイルカラー12が静電容量方式のタッチパネルと接近、もしくは接触した際に、上記静電容量方式のタッチパネルは、上記ネイルカラー12と接触しているベースコート11およびトップコート13を介して人体と電気的に接続される。したがって、本発明のベースコート用マニキュア液、ネイルカラー用マニキュア液、およびトップコート用マニキュア液を使用する際には、上記静電容量方式のタッチパネルと人体とが電気的に接続されるように塗布すればよく、全てのマニキュア液を爪表面の全面に塗布する必要はなく、デザインや目的に応じて適宜調整することが可能である。C.マニキュア液の塗布方法上述したように、本発明のマニキュア液の塗布方法は、静電容量方式のタッチパネルと人体とが接続された状態となれば特に限定されるものではなく、デザイン等に応じて適宜選択されるものである。また、爪表面にベースコート用マニキュア液、ネイルカラー用マニキュア液、トップコート用マニキュア液を塗布する際、本発明においては、ベースコート用マニキュア液、ネイルカラー用マニキュア液、トップコート用マニキュア液のうち、少なくとも一つが導電性を有する本発明のマニキュア液であればよい。図11は、ベースコート用マニキュア液、ネイルカラー用マニキュア液、トップコート用マニキュア液のうち、一つのみが導電性を有する場合のマニキュア液の塗布方法を示す概略断面図である。まず、図11aは、ベースコート11のみが導電性を有する場合を示す。この場合、導電性を有するベースコート11が人体ここでは甘皮8と接触しており、さらに静電容量方式のタッチパネルと接触する爪先部分が上記ベースコート11で覆われている。したがって、ベースコート11上のネイルカラー12およびトップコート13が導電性を有していなくても、導電性を有する本発明のベースコート11が人体と接触し、かつ静電容量方式のタッチパネルと接触する爪先部分を覆っていることにより、爪先が静電容量方式のタッチパネルに接近、もしくは接触した際に、指と同様に操作することが可能となる。次に図11bは、ネイルカラーのみが導電性を有する場合を示す。この場合、上述した図11aと同様に、導電性を有するネイルカラー12が人体ここでは甘皮8に接触しており、さらに静電容量方式のタッチパネルと接触する爪先部分を上記ネイルカラー12が覆っている。したがって、図11bに示す場合においても、本発明の効果が得られる。また、図11cは、トップコートのみが導電性を有する場合を示す。この場合、上述した図11a、bと同様に、導電性を有するトップコート13が人体ここでは甘皮8に接触しており、さらに静電容量方式のタッチパネルと接触する爪先部分を上記トップコート13が覆っている。したがって、図11cに示す場合においても、本発明の効果が得られる。なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。以下に実施例を示し、本発明をさらに詳細に説明する。実施例1マニキュア混合液の調製下記に示す材料を混合して、マニキュア混合液とした。ニトロセルロース15.0重量アルキッド樹脂8.0重量フタル酸ジプチル4.0重量酢酸ブチル30.0重量酢酸エチル12.0重量エタノール6.0重量ブタノール3.0重量トルエン22.0重量マニキュア液の調製次いで、上記マニキュア混合液に、導電性材料としてAg金属粉末を45重量添加してマニキュア液とした。抵抗値の測定マニキュアの抵抗値を、4端子測定方式LCRメータロレスタGPMCP-T610型株式会社三菱化学アナリテックを用いて測定した。まず、上記マニキュア液を非導電性のガラス基板上に膜厚6~8μmに均一に塗布し、上記装置の接触端子プローブ4本をガラス基板上に均一に塗布されたマニキュアに接触させ、抵抗値を確認した。静電容量方式のタッチパネルの操作性の確認次に、上記マニキュア液が、静電容量方式のタッチパネルを操作することができる程度の導電性を有するか否かについての確認を行った。まず、上記マニキュア液を、15mm×50mmの非導電性ガラス基板上に、膜厚6~8μmとなるように均一に塗布した。その際、上記マニキュアと静電容量方式のタッチパネルとの接触面積を確保するために、上記非導電性ガラス基板の表面全面と、裏面先端部分8mmタッチパネルとの接触部と、表面および裏面の塗布領域を繋ぐ非導電性ガラス基板の側面と、に上記マニキュア液を塗布した。なお、静電容量方式のタッチパネルの操作性の確認の際には、人体と上記マニキュアとに30mm2程度の接触面をもたせ、上記マニキュアが静電容量方式のタッチパネルに接近または接触した際に、上記マニキュアを介して静電容量方式のタッチパネルと人体とが接続されるような状態とした。その後、投影型静電容量タッチパネルセンサー評価用キットシナプティクス社を用いて、上記マニキュアが静電容量方式のタッチパネルに接近、もしくは接触した時の信号レベルを評価し、上記マニキュアが上記静電容量方式のタッチパネルの接触認識水準を満たすかどうかを判定した。上記マニキュアと静電容量方式のタッチパネルとの接触面積は、8mmφの円形領域程度であった。なお、今回用いた静電容量方式のタッチパネルは、動作するのに1pf弱の容量形成が必要であった。実施例2導電性材料としてAg金属粉末を、マニキュア液に対して36重量を添加したこと以外は、実施例1と同様にしてマニキュア液を調整し、実施例1と同様の評価を行った。実施例3導電性材料としてAu金属粉末を、マニキュア液に対して50重量を添加したこと以外は、実施例1~実施例2と同様にしてマニキュア液を調整し、実施例1~実施例2と同様の評価を行った。実施例4導電性材料としてITO粉末を、マニキュア液に対して80重量を添加したこと以外は、実施例1~実施例3と同様にしてマニキュア液を調整し、実施例1~実施例3と同様の評価を行った。実施例5導電性材料としてITO粉末を、マニキュア液に対して10重量を添加したこと以外は、実施例1~実施例4と同様にしてマニキュア液を調整し、実施例1~実施例4と同様の評価を行った。実施例6導電性材料としてITO粉末をマニキュア液に対して40重量、およびIZO粉末をマニキュア液に対して40重量添加したこと以外は、実施例1~実施例5と同様にしてマニキュア液を調整し、実施例1~実施例5と同様の評価を行った。実施例7導電性材料として導電性ポリマーを、マニキュア液に対して90重量添加したこと以外は、実施例1~実施例6と同様にしてマニキュア液を調整し、実施例1~実施例6と同様の評価を行った。比較例マニキュア液が導電性材料を有さないこと以外は実施例1~実施例7と同様にしてマニキュア液を調整し、実施例1~実施例7と同様の評価を行った。[評価結果]マニキュア液の抵抗値が2.10×102Ω以下である場合に、マニキュアによる静電容量方式のタッチパネルの操作が可能であることを確認した。導電性材料の含有量に基づく実施例1~7および比較例の抵抗値、最大検出反応値および判定結果を、表1に示す。また、最大検出反応値の測定結果を図12に示す。なお、静電容量方式のタッチパネルが反応する程度の最大検出反応値を示す場合には判定結果を○とし、最大検出反応値がそれに満たない場合には判定結果を×とした。